Способ получения плазмомодифицированной системы затворения для цемента
METHOD OF PRODUCING A PLASMA MODIFIED CURING SYSTEM FOR CEMENT

Изобретение относится к области строительных материалов, в частности к производству бетонных, железобетонных изделий, строительных растворов, ячеистых бетонов и других строительных материалов и изделий на основе цемента.
Известен способ получения жидкости затворения цемента, включающий электрохимическую обработку водопроводной воды в трехкамерном электролизере с ионоселективными мембранами с последующим использованием обработанной воды; для затворения цемента используют обработанную водопроводную воду, отобранную из средней, или катодной, или анодной камер, причем электрохимическую обработку воды ведут переменным асимметричным током при напряжении 40-50 В, частоте 500-600 Гц при отношении амплитуд прямой и обратной полуволн тока, равном 1,6-1,7. [Авторское свидетельство №1705266]
К недостаткам данного способа следует отнести его нетехнологичность, использование сложного оборудования для электрохимической обработки воды и невысокую эффективность воздействия активированной, по предлагаемому способу воды, на скорость процессов гидратации и набора прочности в ранний период твердения бетона.
-16
2
-2
-2
Наиболее близким техническим решением повышения скорости набора прочности цементных бетонов является активация воды затворения путем ее обработки низкотемпературной неравновесной плазмой. Для активации вода обрабатывалась низкотемпературной неравновесной плазмой в плазмотроне, состоящем из внутреннего стержневого электрода, помещенного внутри внешнего концевого электрода, между которыми создавалась область низкотемпературной неравновесной плазмы со значением параметра E/N 15×10 В⋅см. Время обработки для активации воды изменялось от 1⋅10 сек до 5⋅10 сек, после чего активированная по предлагаемому способу вода использовалась в качестве воды затворения для получения композитов на основе цемента [Патент РФ №2533506].
Недостатком данного способа является невысокая эффективность воздействия активированной воды на скорость процессов гидратации и набора прочности в ранний период твердения бетона.
Задачей изобретения является получение плазмомодифицированной системы затворения цемента с целью ускорения процессов гидратации и набора прочности в ранний период твердения строительных композитов на основе цемента.
-16
2
3
-2
-2
Цель достигается путем приготовления водоцементной суспензии с последующей ее обработкой низкотемпературной плазмой со значением параметра E/N 15×10 В⋅см, где Е – напряженность электрического поля, N – суммарная концентрация частиц плазмы, при значениях удельного энерговклада, превышающих 1 кВт на м, напряженности электрического поля более 1 кВ на мм в искровом разряде в плазмотроне при воздействии в период времени от 1⋅10 с до 5⋅10 с и с последующим совмещением обработанной суспензии и перемешиванием с вяжущим и заполнителями для приготовления формовочных масс. Во время обработки низкотемпературной плазмой водоцементная суспензия подвергается воздействию электронов в результате чего происходит активация воды и гидратация зерен цементного вяжущего, являющимися дополнительными центрами кристаллизации при гидратации цементного вяжущего в формовочных смесях, которые ускоряют процесс набора прочности строительных композитов и обеспечивают на ряду со снижением водоцементного отношения повышение конечных прочностных характеристик строительных композитов на основе цемента. В Таблице 1 представлено сравнение систем затворения.